【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
（Ａ）少なくとも１種のジオールと少なくとも１種のジカルボン酸又はそのジアルキルエステルとの、金属触媒の存在下での反応によって製造された少なくとも１種のポリエステル、
（Ｂ）１種又はそれ以上の酸性リン含有化合物と１種又はそれ以上の窒素を含有する塩基性有機化合物との反応によって製造された少なくとも１種の塩並びに
（Ｃ）少なくとも１種の紫外線吸収剤及び任意に、少なくとも１種のフェノール系酸化防止剤を含んでなるポリマー組成物。
【請求項２】
酸性リン含有化合物が、式：
【化１】
2006519916.tif 000001
（式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
ｎは、２〜５００であり、そして
Ｘは、水素及びヒドロキシから選択される）を有する化合物から選択され、そして塩基性有機化合物が式：
【化２】
2006519916.tif 000002
【化３】
2006519916.tif 000003
【化４】
2006519916.tif 000004
【化５】
2006519916.tif 000005
【化６】
2006519916.tif 000006
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3、Ｒ4及びＲ5は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3、Ｒ4及びＲ5の少なくとも１個は、水素以外の置換基である）、Ｒ3及びＲ4又はＲ4及びＲ5は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ11は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール、−Ｙ1−Ｒ3又は式：
【化７】
2006519916.tif 000007
を有するスクシンイミド基から選択され、
Ｒ12は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、そして式（４）の窒素含有化合物の芳香族環上の２、３又は４位に位置することができ、
−Ｎ（Ｒ3）（Ｒ4）基は、式（５）の窒素含有化合物のピリジン環の２、３又は４位に位置することができ、
−ＣＯ2Ｒ3及びＲ1基は、式（６）の窒素含有化合物のピリジン環の２、３、４、５、６位の何れかに位置することができ、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｒ13及びＲ14は、独立に、−Ｏ−Ｒ2及び−Ｎ（Ｒ2）2から選択され、
Ｚは、２０以下の正の整数であり、
ｍ１は、０〜１０から選択され、
ｎ１は、２〜１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【化８】
2006519916.tif 000008
基Ａ構造（式中、★は、結合の位置を指定する）から選択される）から選択される］を有する化合物から選択され、そして、酸性リン含有化合物中のリン原子の数の、塩基性有機化合物中の塩基性窒素原子の数に対する比は、０．０５〜２であり、並びに
（Ｃ）式：
【化９】
2006519916.tif 000009
【化１０】
2006519916.tif 000010
【化１１】
2006519916.tif 000011
【化１２】
2006519916.tif 000012
【化１３】
2006519916.tif 000013
［式中、Ｒ17、Ｒ18及びＲ19は、独立に、水素、ヒドロキシ、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及びＯＲ22から選択され、
Ｒ20及びＲ21は、独立に、水素及び−ＳＯ3Ｒ23から選択され、
Ｒ22は、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ23は、水素、ナトリウム、カリウム、リチウム、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ27は、−（ＣＨ2ＣＨ2−Ｙ1）N2−ＣＨ2ＣＨ2−Ｒ29及び式：
【化１４】
2006519916.tif 000014
を有する基から選択され、
Ｒ29は、水素、ヒドロキシ及び−ＣＯ2Ｒ30から選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ42は、−（ＣＨ2ＣＨ2−Ｙ1）N2−Ｒ29であり、
Ｒ43は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−Ｒ44から選択され、
Ｒ44は、式：
【化１５】
2006519916.tif 000015
を有する基であり、
Ｒ45、Ｒ46及びＲ47は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−Ｒ44から選択され、そしてＲ45、Ｒ46又はＲ47の少なくとも１個は−Ｒ44であり、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｎ２は、１〜２０から選択された正の整数であり、そして
Ｎ３は、１〜４の正の整数である］を有する化合物から選択された、少なくとも１種の紫外線吸収剤及び任意に、少なくとも１種のフェノール系酸化防止剤を含む請求項１に記載のポリマー組成物。
【請求項３】
成分（Ａ）のポリエステルが、
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、二酸残基の合計が１００モル％に等しく、そしてジオール残基の合計がまた、１００モル％に等しい請求項２に記載のポリマー組成物。
【請求項４】
成分（Ａ）のポリエステルが、
（１）少なくとも５０モル％のテレフタル酸残基からなる二酸残基及び
（２）少なくとも５０モル％の、エチレングリコール残基、シクロヘキサンジメタノール残基又はこれらの混合物からなるジオール残基からなり、そして２００ｐｐｍｗ以下のＴｉ、Ｃｏ及び／又はＭｎ残基を含有し、二酸残基の合計が１００モル％に等しく、そしてジオール残基の合計がまた、１００モル％に等しい請求項３に記載のポリマー組成物。
【請求項５】
（Ａ）（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、そして１０〜２００ｐｐｍｗのＴｉ、Ｃｏ及び／又はＭｎ残基を含有する少なくとも１種のポリエステル（但し、二酸残基の合計が１００モル％に等しく、そしてジオール残基の合計がまた、１００モル％に等しい）並びに
（Ｂ）組成物の全重量基準で０．０１〜０．２５重量％の、亜リン酸、リン酸及びポリリン酸から選択された１種又はそれ以上のリン含有化合物と、窒素を含有し、そして式：
【化１６】
2006519916.tif 000016
【化１７】
2006519916.tif 000017
【化１８】
2006519916.tif 000018
【化１９】
2006519916.tif 000019
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3及びＲ4は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3及びＲ4の少なくとも１個は、水素以外の置換基である）、Ｒ3及びＲ4は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ11は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール、−Ｙ1−Ｒ3又は式：
【化２０】
2006519916.tif 000020
を有するスクシンイミド基から選択され、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｚは、２０以下の正の整数であり、
ｍ１は、０〜１０から選択され、
ｎ１は、２〜１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【化２１】
2006519916.tif 000021
基Ａ構造（式中、★は、結合の位置を指定する）から選択される）から選択され、
Ｒ15及びＲ16の少なくとも１個は、また、基Ａである］を有する１種又はそれ以上の塩基性有機化合物との反応（但し、酸性リン含有化合物中のリン原子の数の、塩基性有機化合物中の塩基性窒素原子の数に対する比は、０．２５〜１．１である）によって製造された少なくとも１種の塩並びに
（Ｃ）式：
【化２２】
2006519916.tif 000022
【化２３】
2006519916.tif 000023
［式中、Ｒ1は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ17、Ｒ18及びＲ19は、独立に、水素、ヒドロキシ、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及びＯＲ22から選択され、
Ｒ20及びＲ21は、独立に、水素及び−ＳＯ3Ｒ23から選択され、
Ｒ22は、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ23は、水素、ナトリウム、カリウム、リチウム、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ27は、−（ＣＨ2ＣＨ2−Ｙ1）N2−ＣＨ2ＣＨ2−Ｒ29及び式：
【化２４】
2006519916.tif 000024
を有する基から選択され、
Ｒ29は、水素、ヒドロキシ及び−ＣＯ2Ｒ30から選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｙ1は、−ＯＣ（Ｏ）−、−ＮＨＣ（Ｏ）−、−Ｏ−、−Ｓ−又は−Ｎ（Ｒ1）−から選択され、
Ｎ２は、１〜２０から選択された正の整数である］を有する化合物から選択された少なくとも１種の紫外線吸収剤を含んでなるポリマー組成物。
【請求項６】
成分（Ａ）のポリエステルが、２５℃で６０／４０重量比のフェノール／テトラクロロエタン中で測定された、０．４〜１．２ｄＬ／ｇのインヘレント粘度を有し、そして
（１）８０〜１００モル％のテレフタル酸残基及び０〜２０モル％のイソフタル酸残基を含む二酸残基並びに
（２）４０〜１００モル％の１，４−シクロヘキサンジメタノール残基及び０〜６０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、亜リン酸と式（２）、（３）、（７）、（８）、（９）、（１２）、（１３）、（１４）、（１５）、（１６）、（１７）、（１８）及び（１９）（式中、Ｒ10は、水素又はアルキルである）の塩基性有機化合物との反応から誘導された少なくとも１種の塩を含み、そして酸性リン含有化合物中のリン原子の数の、塩基性有機化合物中の塩基性窒素原子の数に対する比が０．２５〜１．１である請求項５に記載の組成物。
【請求項７】
成分（Ａ）のポリエステルが、２５℃で６０／４０重量比のフェノール／テトラクロロエタン中で測定された、０．４〜０．８ｄＬ／ｇのインヘレント粘度を有し、そして
（１）８０〜１００モル％のテレフタル酸残基及び０〜２０モル％のイソフタル酸残基を含む二酸残基並びに
（２）５５〜８０モル％の１，４−シクロヘキサンジメタノール残基及び２０〜４５モル％のエチレングリコール残基を含むジオール残基を含んでなる（但し、二酸残基の合計は、１００モル％に等しく、そしてジオール残基の合計はまた、１００モル％に等しい）請求項６に記載の組成物。
【請求項８】
成分（Ａ）のポリエステルが、２５℃で６０／４０重量比のフェノール／テトラクロロエタン中で測定された、０．４〜０．８ｄＬ／ｇのインヘレント粘度を有し、そして（１）６５〜８３モル％のテレフタル酸残基及び３５〜１７モル％のイソフタル酸残基を含む二酸残基並びに（２）８０〜１００モル％の１，４−シクロヘキサンジメタノール残基及び０〜２０モル％のエチレングリコール残基を含むジオール残基を含み（但し、二酸残基の合計は、１００モル％に等しく、そしてジオール残基の合計はまた、１００モル％に等しい）、そして成分（Ｂ）が、組成物の全重量基準で０．０５〜０．１５重量％の、亜リン酸と式（２）、（３）、（７）、（８）、（９）、（１２）、（１３）、（１４）、（１５）、（１６）、（１７）、（１８）及び（１９）（式中、Ｒ10は、水素又はアルキルである）の塩基性有機化合物との反応から誘導された少なくとも１種の塩を含み、そして酸性リン含有化合物中のリン原子の数の、塩基性有機化合物中の塩基性窒素原子の数に対する比が０．２５〜１．１である請求項５に記載の組成物。
【請求項９】
成分（Ａ）のポリエステルが、２５℃で６０／４０重量比のフェノール／テトラクロロエタン中で測定された、０．４〜０．８ｄＬ／ｇのインヘレント粘度を有し、そして
（１）７０〜８０モル％のテレフタル酸残基及び３０〜２０モル％のイソフタル酸残基を含む二酸残基並びに
（２）９０〜１００モル％の１，４−シクロヘキサンジメタノール残基及び０〜１０モル％のエチレングリコール残基を含むジオール残基を含んでなる（但し、二酸残基の合計は、１００モル％に等しく、そしてジオール残基の合計はまた、１００モル％に等しい）請求項８に記載の組成物。
【請求項１０】
成分（Ａ）のポリエステルが、２５℃で６０／４０重量比のフェノール／テトラクロロエタン中で測定された、０．４〜０．８ｄＬ／ｇのインヘレント粘度を有し、そして
（１）８０〜１００モル％のテレフタル酸残基及び０〜２０モル％のイソフタル酸残基を含む二酸残基並びに
（２）８０〜１００モル％の１，４−シクロヘキサンジメタノール残基及び０〜２０モル％のエチレングリコール残基を含むジオール残基を含んでなり（但し、二酸残基の合計は、１００モル％に等しく、そしてジオール残基の合計はまた、１００モル％に等しい）請求項６に記載の組成物。
【請求項１１】
成分（Ａ）のポリエステルが、２５℃で６０／４０重量比のフェノール／テトラクロロエタン中で測定された、０．４〜０．８ｄＬ／ｇのインヘレント粘度を有し、そして
（１）９０〜１００モル％のテレフタル酸残基及び０〜１０モル％のイソフタル酸残基を含む二酸残基並びに
（２）９０〜１００モル％の１，４−シクロヘキサンジメタノール残基及び０〜１０モル％のエチレングリコール残基を含むジオール残基を含んでなる（但し、二酸残基の合計は、１００モル％に等しく、そしてジオール残基の合計はまた、１００モル％に等しい）請求項１０に記載の組成物。
【請求項１２】
（Ａ）２５℃で６０／４０重量比のフェノール／テトラクロロエタン中で測定された、０．４〜１．２ｄＬ／ｇのインヘレント粘度を有し、そして
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、そして１０〜２００ｐｐｍｗのＴｉ、Ｃｏ及び／又はＭｎ残基を含有する少なくとも１種のポリエステル（但し、二酸残基の合計が１００モル％に等しく、そしてジオール残基の合計がまた、１００モル％に等しい）並びに
（Ｂ）組成物の全重量基準で０．０１〜０．２５重量％の、亜リン酸と、窒素を含有し、そして式：
【化２５】
2006519916.tif 000025
【化２６】
2006519916.tif 000026
【化２７】
2006519916.tif 000027
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3及びＲ4は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3及びＲ4の少なくとも１個は、水素以外の置換基である）、Ｒ3及びＲ4は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｚは、２０以下の正の整数であり、
ｍ１は、０〜１０から選択され、
ｎ１は、２〜１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【化２８】
2006519916.tif 000028
基Ａ構造（式中、★は、結合の位置を指定する）から選択される）から選択され、
Ｒ15及びＲ16の少なくとも１個は、また、基Ａである］を有する１種又はそれ以上の塩基性有機化合物との反応（但し、酸性リン含有化合物中のリン原子の数の、塩基性有機化合物中の塩基性窒素原子の数に対する比は、０．２５〜１．１である）によって製造された少なくとも１種の塩並びに
（Ｃ）式：
【化２９】
2006519916.tif 000029
［式中、Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択される］を有する化合物から選択された少なくとも１種の紫外線吸収剤を含んでなるポリマー組成物。
【請求項１３】
成分（Ａ）のポリエステルが、２５℃で６０／４０重量比のフェノール／テトラクロロエタン中で測定された、０．４〜０．８ｄＬ／ｇのインヘレント粘度を有し、そして
（１）８０〜１００モル％のテレフタル酸残基及び０〜２０モル％のイソフタル酸残基を含む二酸残基並びに
（２）５５〜８０モル％の１，４−シクロヘキサンジメタノール残基及び２０〜４５モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、請求項１２に於いて定義された少なくとも１種の塩（式中、Ｒ10は、水素又はアルキルである）を含み、そして亜リン酸中のリン原子の数の、塩基性有機化合物中の塩基性窒素原子の数に対する比が、０．２５〜１．１である請求項１２に記載の組成物。
【請求項１４】
成分（Ａ）のポリエステルが、２５℃で６０／４０重量比のフェノール／テトラクロロエタン中で測定された、０．４〜０．８ｄＬ／ｇのインヘレント粘度を有し、そして
（１）７０〜８０モル％のテレフタル酸残基及び３０〜２０モル％のイソフタル酸残基を含む二酸残基並びに
（２）９０〜１００モル％の１，４−シクロヘキサンジメタノール残基及び０〜１０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、請求項１２に於いて定義された少なくとも１種の塩（式中、Ｒ10は、水素又はアルキルである）を含んでなり、そして亜リン酸中のリン原子の数の、塩基性有機化合物中の塩基性窒素原子の数に対する比が、０．２５〜１．１である請求項１２に記載の組成物。
【請求項１５】
成分（Ａ）のポリエステルが、２５℃で６０／４０重量比のフェノール／テトラクロロエタン中で測定された、０．４〜０．８ｄＬ／ｇのインヘレント粘度を有し、そして
（１）９０〜１００モル％のテレフタル酸残基及び０〜１０モル％のイソフタル酸残基を含む二酸残基並びに
（２）９０〜１００モル％の１，４−シクロヘキサンジメタノール残基及び０〜１０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、請求項１２に於いて定義された少なくとも１種の塩（式中、Ｒ10は、水素又はアルキルである）を含み、そして亜リン酸中のリン原子の数の、塩基性有機化合物中の塩基性窒素原子の数に対する比が、０．２５〜１．１である請求項１２に記載の組成物。
【請求項１６】
（Ａ）２５℃で６０／４０重量比のフェノール／テトラクロロエタン中で測定された、０．４〜１．２ｄＬ／ｇのインヘレント粘度を有し、そして
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、そして１０〜２００ｐｐｍｗのＴｉ、Ｃｏ及び／又はＭｎ残基を含有する少なくとも１種のポリエステル（但し、二酸残基の合計が１００モル％に等しく、そしてジオール残基の合計がまた、１００モル％に等しい）並びに
（Ｂ）組成物の全重量基準で０．０５〜０．１５重量％の、亜リン酸と、窒素を含有し、そして式：
【化３０】
2006519916.tif 000030
［式中、Ｒ1は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3及びＲ4は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3及びＲ4の少なくとも１個は、水素以外の置換基である）、Ｒ3及びＲ4は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素又はＣ1〜Ｃ22−アルキルから選択され、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｚは、２０以下の正の整数であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択される］を有する１種又はそれ以上の塩基性有機化合物との反応によって製造された少なくとも１種の塩並びに
（Ｃ）式：
【化３１】
2006519916.tif 000031
［式中、Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択される］を有する化合物から選択された少なくとも１種の紫外線吸収剤を含んでなり、そして亜リン酸中のリン原子の数の、塩基性有機化合物中の窒素原子の数に対する比が０．２〜０．６であるポリマー組成物。
【請求項１７】
成分（Ａ）のポリエステルが、２５℃で６０／４０重量比のフェノール／テトラクロロエタン中で測定された、０．４〜０．８ｄＬ／ｇのインヘレント粘度を有し、そして
（１）８０〜１００モル％のテレフタル酸残基及び０〜２０モル％のイソフタル酸残基を含む二酸残基並びに
（２）５５〜８０モル％の１，４−シクロヘキサンジメタノール残基及び２０〜４５モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、請求項１６に於いて定義された少なくとも１種の塩（式中、Ｒ6＝Ｒ7＝Ｒ8＝Ｒ9＝Ｒ10＝メチルであり、Ｌ1はヘキサメチレンであり、そして（Ｒ3）（Ｒ4）Ｎ−は一団となって、モルホリノ基を表す）を含む請求項１６に記載の組成物。
【請求項１８】
成分（Ａ）のポリエステルが、２５℃で６０／４０重量比のフェノール／テトラクロロエタン中で測定された、０．４〜０．８ｄＬ／ｇのインヘレント粘度を有し、そして
（１）７０〜８０モル％のテレフタル酸残基及び３０〜２０モル％のイソフタル酸残基を含む二酸残基並びに
（２）９０〜１００モル％の１，４−シクロヘキサンジメタノール残基及び０〜１０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、請求項１６に於いて定義された少なくとも１種の塩（式中、Ｒ6＝Ｒ7＝Ｒ8＝Ｒ9＝Ｒ10＝メチルであり、Ｌ1はヘキサメチレンであり、そして（Ｒ3）（Ｒ4）Ｎ−は一団となって、モルホリノ基を表す）を含む請求項１６に記載の組成物。
【請求項１９】
成分（Ａ）のポリエステルが、２５℃で６０／４０重量比のフェノール／テトラクロロエタン中で測定された、０．４〜０．８ｄＬ／ｇのインヘレント粘度を有し、そして
（１）９０〜１００モル％のテレフタル酸残基及び０〜１０モル％のイソフタル酸残基からなる二酸残基並びに
（２）９０〜１００モル％の１，４−シクロヘキサンジメタノール残基及び０〜１０モル％のエチレングリコール残基からなるジオール残基を含み（但し、二酸残基の合計は、１００モル％に等しく、そしてジオール残基の合計はまた、１００モル％に等しい）請求項１６に記載の組成物。
【請求項２０】
式（２５）の紫外線吸収性化合物が、Ｒ17＝Ｒ18＝Ｒ19＝Ｒ20＝水素及びＲ19＝−ＯＣ8Ｈ17によって定義される請求項１６、１７、１８及び１９の何れか１項に記載のポリマー組成物。
【請求項２１】
（Ａ）少なくとも１種のジオールと少なくとも１種のジカルボン酸又はそのジアルキルエステルとの、金属触媒の存在下での反応によって製造された少なくとも１種のポリエステル、（Ｂ）１種又はそれ以上の酸性リン含有化合物と１種又はそれ以上の窒素を含有する塩基性有機化合物との反応によって製造された少なくとも１種の塩、（Ｃ）少なくとも１種の紫外線吸収剤及び任意に、少なくとも１種のフェノール系酸化防止剤並びに（Ｄ）少なくとも１種のポリカーボネートを含んでなるポリマー組成物。
【請求項２２】
酸性リン含有化合物が、式：
【化３２】
2006519916.tif 000032
（式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
ｎは、２〜５００であり、そして
Ｘは、水素及びヒドロキシから選択される）を有する化合物から選択され、そして塩基性有機化合物が、式：
【化３３】
2006519916.tif 000033
【化３４】
2006519916.tif 000034
【化３５】
2006519916.tif 000035
【化３６】
2006519916.tif 000036
【化３７】
2006519916.tif 000037
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3、Ｒ4及びＲ5は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3、Ｒ4及びＲ5の少なくとも１個は、水素以外の置換基である）、Ｒ3及びＲ4又はＲ4及びＲ5は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ11は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール、−Ｙ1−Ｒ3又は式：
【化３８】
2006519916.tif 000038
を有するスクシンイミド基から選択され、
Ｒ12は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、そして式（４）の窒素含有化合物の芳香族環上の２、３又は４位に位置することができ、
−Ｎ（Ｒ3）（Ｒ4）基は、式（５）の窒素含有化合物のピリジン環の２、３又は４位に位置することができ、
−ＣＯ2Ｒ3及びＲ1基は、式（６）の窒素含有化合物のピリジン環の２、３、４、５、６位の何れかに位置することができ、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｒ13及びＲ14は、独立に、−Ｏ−Ｒ2及び−Ｎ（Ｒ2）2から選択され、
Ｚは、２０以下の正の整数であり、
ｍ１は、０〜１０から選択され、
ｎ１は、２〜１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【化３９】
2006519916.tif 000039
基Ａ構造（式中、★は、結合の位置を指定する）から選択される）から選択され、Ｒ15及びＲ16の少なくとも一つは基Ａでもある］を有する化合物から選択され、そして、酸性リン含有化合物中のリン原子の数の、塩基性有機化合物中の塩基性窒素原子の数に対する比は、０．０５〜２であり、並びに
（Ｃ）式：
【化４０】
2006519916.tif 000040
【化４１】
2006519916.tif 000041
【化４２】
2006519916.tif 000042
【化４３】
2006519916.tif 000043
【化４４】
2006519916.tif 000044
［式中、Ｒ17、Ｒ18及びＲ19は、独立に、水素、ヒドロキシ、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及びＯＲ22から選択され、
Ｒ20及びＲ21は、独立に、水素及び−ＳＯ3Ｒ23から選択され、
Ｒ22は、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ23は、水素、ナトリウム、カリウム、リチウム、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ27は、−（ＣＨ2ＣＨ2−Ｙ1）N2−ＣＨ2ＣＨ2−Ｒ29及び式：
【化４５】
2006519916.tif 000045
を有する基から選択され、
Ｒ29は、水素、ヒドロキシ及び−ＣＯ2Ｒ30から選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ42は、−（ＣＨ2ＣＨ2−Ｙ1）N2−Ｒ29であり、
Ｒ43は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−Ｒ44から選択され、
Ｒ44は、式：
【化４６】
2006519916.tif 000046
を有する基であり、
Ｒ45、Ｒ46及びＲ47は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−Ｒ44から選択され、そしてＲ45、Ｒ46又はＲ47の少なくとも１個は−Ｒ44であり、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｎ２は、１〜２０から選択された正の整数であり、そして
Ｎ３は、１〜４の正の整数である］を有する化合物から選択された、少なくとも１種の紫外線吸収剤及び／又はフェノール系酸化防止剤からなる請求項２１に記載のポリマー組成物。
【請求項２３】
成分（Ａ）のポリエステルが、
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、二酸残基の合計が１００モル％に等しく、そしてジオール残基の合計がまた、１００モル％に等しい請求項２２に記載のポリマー組成物。
【請求項２４】
成分（Ａ）のポリエステルが、
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基からなり、そして２００ｐｐｍｗ以下のＴｉ、Ｃｏ及び／又はＭｎ残基を含有し、二酸残基の合計が１００モル％に等しく、そしてジオール残基の合計がまた、１００モル％に等しい請求項２３に記載のポリマー組成物。
【請求項２５】
（Ａ）（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、そして１０〜２００ｐｐｍｗのＴｉ、Ｃｏ及び／又はＭｎ残基を含有する少なくとも１種のポリエステル（但し、二酸残基の合計が１００モル％に等しく、そしてジオール残基の合計がまた、１００モル％に等しい）並びに
（Ｂ）組成物の全重量基準で０．０１〜０．２５重量％の、亜リン酸、リン酸及びポリリン酸から選択された１種又はそれ以上のリン含有化合物と、窒素を含有し、そして式：
【化４７】
2006519916.tif 000047
【化４８】
2006519916.tif 000048
【化４９】
2006519916.tif 000049
【化５０】
2006519916.tif 000050
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3及びＲ4は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3及びＲ4の少なくとも１個は、水素以外の置換基である）、Ｒ3及びＲ4は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ11は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール、−Ｙ1−Ｒ3又は式：
【化５１】
2006519916.tif 000051
を有するスクシンイミド基から選択され、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｚは、２０以下の正の整数であり、
ｍ１は、０〜１０から選択され、
ｎ１は、２〜１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【化５２】
2006519916.tif 000052
基Ａ構造（式中、★は、結合の位置を指定する）から選択される）から選択され、
Ｒ15及びＲ16の少なくとも１個は、また、基Ａである］を有する１種又はそれ以上の塩基性有機化合物との反応（但し、酸性リン含有化合物中のリン原子の数の、塩基性有機化合物中の塩基性窒素原子の数に対する比は、０．２５〜１．１である）によって製造された少なくとも１種の塩並びに
（Ｃ）式：
【化５３】
2006519916.tif 000053
【化５４】
2006519916.tif 000054
［式中、Ｒ1は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ17、Ｒ18及びＲ19は、独立に、水素、ヒドロキシ、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及びＯＲ22から選択され、
Ｒ20及びＲ21は、独立に、水素及び−ＳＯ3Ｒ23から選択され、
Ｒ22は、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ23は、水素、ナトリウム、カリウム、リチウム、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ27は、−（ＣＨ2ＣＨ2−Ｙ1）N2−ＣＨ2ＣＨ2−Ｒ29及び式：
【化５５】
2006519916.tif 000055
を有する基から選択され、
Ｒ29は、水素、ヒドロキシ及び−ＣＯ2Ｒ30から選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｙ1は、−ＯＣ（Ｏ）−、−ＮＨＣ（Ｏ）−、−Ｏ−、−Ｓ−又は−Ｎ（Ｒ1）−から選択され、
Ｎ２は、１〜２０から選択された正の整数である］を有する化合物から選択された少なくとも１種の紫外線吸収剤並びに
（Ｄ）少なくとも１種のポリカーボネートを含んでなるポリマー組成物。
【請求項２６】
成分（Ａ）のポリエステルが、２５℃で６０／４０重量比のフェノール／テトラクロロエタン中で測定された、０．４〜１．２ｄＬ／ｇのインヘレント粘度を有し、そして
（１）８０〜１００モル％のテレフタル酸残基及び０〜２０モル％のイソフタル酸残基を含む二酸残基並びに
（２）４０〜１００モル％の１，４−シクロヘキサンジメタノール残基及び０〜６０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、亜リン酸と式（２）、（３）、（７）、（８）、（９）、（１２）、（１３）、（１４）、（１５）、（１６）、（１７）、（１８）及び（１９）（式中、Ｒ10は、水素又はアルキルである）の塩基性有機化合物との反応から誘導された少なくとも１種の塩からなり、そして酸性リン含有化合物中のリン原子の数の、塩基性有機化合物中の塩基性窒素原子の数に対する比が、０．２５〜１．１である請求項２５に記載の組成物。
【請求項２７】
成分（Ａ）のポリエステルが、２５℃で６０／４０重量比のフェノール／テトラクロロエタン中で測定された、０．４〜０．８ｄＬ／ｇのインヘレント粘度を有し、そして
（１）８０〜１００モル％のテレフタル酸残基及び０〜２０モル％のイソフタル酸残基を含む二酸残基並びに
（２）５５〜８０モル％の１，４−シクロヘキサンジメタノール残基及び２０〜４５モル％のエチレングリコール残基を含むジオール残基を含んでなる（但し、二酸残基の合計は、１００モル％に等しく、そしてジオール残基の合計はまた、１００モル％に等しい）請求項２６に記載の組成物。
【請求項２８】
成分（Ａ）のポリエステルが、２５℃で６０／４０重量比のフェノール／テトラクロロエタン中で測定された、０．４〜０．８ｄＬ／ｇのインヘレント粘度を有し、そして（１）６５〜８３モル％のテレフタル酸残基及び３５〜１７モル％のイソフタル酸残基を含む二酸残基並びに（２）８０〜１００モル％の１，４−シクロヘキサンジメタノール残基及び０〜２０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、亜リン酸と式（２）、（３）、（７）、（８）、（９）、（１２）、（１３）、（１４）、（１５）、（１６）、（１７）、（１８）及び（１９）（式中、Ｒ10は、水素又はアルキルである）の塩基性有機化合物との反応から誘導された少なくとも１種の塩からなり、そして酸性リン含有化合物中のリン原子の数の、塩基性有機化合物中の塩基性窒素原子の数に対する比が、０．２５〜１．１である請求項２５に記載の組成物。
【請求項２９】
成分（Ａ）のポリエステルが、２５℃で６０／４０重量比のフェノール／テトラクロロエタン中で測定された、０．４〜０．８ｄＬ／ｇのインヘレント粘度を有し、そして
（１）７０〜８０モル％のテレフタル酸残基及び３０〜２０モル％のイソフタル酸残基を含む二酸残基並びに
（２）９０〜１００モル％の１，４−シクロヘキサンジメタノール残基及び０〜１０モル％のエチレングリコール残基を含むジオール残基を含んでなる（但し、二酸残基の合計は、１００モル％に等しく、そしてジオール残基の合計はまた、１００モル％に等しい）請求項２８に記載の組成物。
【請求項３０】
成分（Ａ）のポリエステルが、２５℃で６０／４０重量比のフェノール／テトラクロロエタン中で測定された、０．４〜０．８ｄＬ／ｇのインヘレント粘度を有し、そして
（１）８０〜１００モル％のテレフタル酸残基及び０〜２０モル％のイソフタル酸残基を含む二酸残基並びに
（２）８０〜１００モル％の１，４−シクロヘキサンジメタノール残基及び０〜２０モル％のエチレングリコール残基を含むジオール残基を含んでなる（但し、二酸残基の合計は、１００モル％に等しく、そしてジオール残基の合計はまた、１００モル％に等しい）請求項２６に記載の組成物。
【請求項３１】
成分（Ａ）のポリエステルが、２５℃で６０／４０重量比のフェノール／テトラクロロエタン中で測定された、０．４〜０．８ｄＬ／ｇのインヘレント粘度を有し、そして
（１）９０〜１００モル％のテレフタル酸残基及び０〜１０モル％のイソフタル酸残基を含む二酸残基並びに
（２）９０〜１００モル％の１，４−シクロヘキサンジメタノール残基及び０〜１０モル％のエチレングリコール残基を含むジオール残基を含んでなる（但し、二酸残基の合計は、１００モル％に等しく、そしてジオール残基の合計はまた、１００モル％に等しい）請求項３０に記載の組成物。
【請求項３２】
（Ａ）２５℃で６０／４０重量比のフェノール／テトラクロロエタン中で測定された、０．４〜１．２ｄＬ／ｇのインヘレント粘度を有し、そして
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、そして１０〜２００ｐｐｍｗのＴｉ、Ｃｏ及び／又はＭｎ残渣を含有する少なくとも１種のポリエステル（但し、二酸残基の合計が１００モル％に等しく、そしてジオール残基の合計がまた、１００モル％に等しい）並びに
（Ｂ）組成物の全重量基準で０．０１〜０．２５重量％の、亜リン酸と、窒素を含有し、そして式：
【化５６】
2006519916.tif 000056
【化５７】
2006519916.tif 000057
【化５８】
2006519916.tif 000058
［式中、Ｒ1及びＲ2は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3及びＲ4は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3及びＲ4の少なくとも１個は、水素以外の置換基である）、Ｒ3及びＲ4は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素、−ＯＲ6、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択され、
Ｙ2は、−Ｏ−又は−Ｎ（Ｒ1）−から選択され、
Ｚは、２０以下の正の整数であり、
ｍ１は、０〜１０から選択され、
ｎ１は、２〜１２から選択された正の整数であり、
Ｒ15及びＲ16は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール、アリール及び基Ａ（但し、基Ａは、下記の構造：
【化５９】
2006519916.tif 000059
基Ａ構造（式中、★は、結合の位置を指定する）から選択される）から選択され、
Ｒ15及びＲ16の少なくとも１個は、また、基Ａである］を有する１種又はそれ以上の塩基性有機化合物との反応（但し、酸性リン含有化合物中のリン原子の数の、塩基性有機化合物中の塩基性窒素原子の数に対する比は、０．２５〜１．１である）によって製造された少なくとも１種の塩並びに
（Ｃ）式：
【化６０】
2006519916.tif 000060
［式中、Ｒ24及びＲ25は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ26及びＲ28は、独立に、水素、ハロゲン、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ31及びＲ32は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択され、
Ｒ40及びＲ41は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択される］を有する化合物から選択された少なくとも１種の紫外線吸収剤並びに
（Ｄ）少なくとも１種のポリカーボネートを含んでなるポリマー組成物。
【請求項３３】
成分（Ａ）のポリエステルが、２５℃で６０／４０重量比のフェノール／テトラクロロエタン中で測定された、０．４〜０．８ｄＬ／ｇのインヘレント粘度を有し、そして
（１）８０〜１００モル％のテレフタル酸残基及び０〜２０モル％のイソフタル酸残基を含む二酸残基並びに
（２）５５〜８０モル％の１，４−シクロヘキサンジメタノール残基及び２０〜４５モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、請求項１２に於いて定義された少なくとも１種の塩（式中、Ｒ10は、水素又はアルキルである）を含んでなり、そして亜リン酸中のリン原子の数の、塩基性有機化合物中の塩基性窒素原子の数に対する比が、０．２５〜１．１である請求項３２に記載の組成物。
【請求項３４】
成分（Ａ）のポリエステルが、２５℃で６０／４０重量比のフェノール／テトラクロロエタン中で測定された、０．４〜０．８ｄＬ／ｇのインヘレント粘度を有し、そして
（１）７０〜８０モル％のテレフタル酸残基及び３０〜２０モル％のイソフタル酸残基を含む二酸残基並びに
（２）９０〜１００モル％の１，４−シクロヘキサンジメタノール残基及び０〜１０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、請求項１２に於いて定義された少なくとも１種の塩（式中、Ｒ10は、水素又はアルキルである）を含んでなり、そして亜リン酸中のリン原子の数の、塩基性有機化合物中の塩基性窒素原子の数に対する比が、０．２５〜１．１である請求項３２に記載の組成物。
【請求項３５】
成分（Ａ）のポリエステルが、２５℃で６０／４０重量比のフェノール／テトラクロロエタン中で測定された、０．４〜０．８ｄＬ／ｇのインヘレント粘度を有し、そして
（１）９０〜１００モル％のテレフタル酸残基及び０〜１０モル％のイソフタル酸残基を含む二酸残基並びに
（２）９０〜１００モル％の１，４−シクロヘキサンジメタノール残基及び０〜１０モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、請求項１２に於いて定義された少なくとも１種の塩（式中、Ｒ10は、水素又はアルキルである）からなり、そして亜リン酸中のリン原子の数の、塩基性有機化合物中の塩基性窒素原子の数に対する比が、０．２５〜１．１である請求項３２に記載の組成物。
【請求項３６】
（Ａ）２５℃で６０／４０重量比のフェノール／テトラクロロエタン中で測定された、０．４〜１．２ｄＬ／ｇのインヘレント粘度を有し、そして
（１）少なくとも５０モル％のテレフタル酸残基を含む二酸残基及び
（２）少なくとも５０モル％の、エチレングリコール残基、シクロヘキサンジメタノール残基又はこれらの混合物を含むジオール残基を含んでなり、そして１０〜２００ｐｐｍｗのＴｉ、Ｃｏ及び／又はＭｎ残基を含有する少なくとも１種のポリエステル（但し、二酸残基の合計が１００モル％に等しく、そしてジオール残基の合計がまた、１００モル％に等しい）並びに
（Ｂ）組成物の全重量基準で０．０５〜０．１５重量％の、亜リン酸と、窒素を含有し、そして式：
【化６１】
2006519916.tif 000061
［式中、Ｒ1は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ3及びＲ4は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され（但し、Ｒ3及びＲ4の少なくとも１個は、水素以外の置換基である）、Ｒ3及びＲ4は、一団となって、それらが結合している窒素原子と共に環を形成する二価の基を表すことができ、
Ｒ6、Ｒ7、Ｒ8及びＲ9は、独立に、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、ヘテロアリール及びアリールから選択され、
Ｒ10は、水素又はＣ1〜Ｃ22−アルキルから選択され、
Ｌ1は、Ｃ2〜Ｃ22−アルキレン、−（ＣＨ2ＣＨ2−Ｙ1）1-3−ＣＨ2ＣＨ2−、Ｃ3〜Ｃ8−シクロアルキレン、アリーレン又は−ＣＯ−Ｌ2−ＯＣ−から選択された二価の結合基であり、
Ｚは、２０以下の正の整数であり、
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選択され、
Ｙ1は、−ＯＣ（Ｏ）−、−ＮＨＣ（Ｏ）−、−Ｏ−、−Ｓ−又は−Ｎ（Ｒ1）−から選択される］を有する１種又はそれ以上の塩基性有機化合物との反応によって製造された少なくとも１種の塩並びに
（Ｃ）式：
【化６２】
2006519916.tif 000062
［式中、Ｒ30は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル、アリール及びヘテロアリールから選択され、
Ｒ33、Ｒ34、Ｒ35、Ｒ36、Ｒ37及びＲ38は、独立に、水素、Ｃ1〜Ｃ22−アルキル、置換されたＣ1〜Ｃ22−アルキル、Ｃ3〜Ｃ8−シクロアルキル及び置換されたＣ3〜Ｃ8−シクロアルキルから選択され、
Ｒ39は、水素、Ｃ1〜Ｃ22−アルキル、置換されたＣ1〜Ｃ22−アルキル、Ｃ3〜Ｃ8−シクロアルキル、置換されたＣ3〜Ｃ8−シクロアルキル及び−ＯＲ30から選択される］を有する化合物から選択された少なくとも１種の紫外線吸収剤、但し、亜リン酸中のリン原子の数の、塩基性有機化合物中の窒素原子の数に対する比が、０．２〜０．６である、並びに
（Ｄ）少なくとも１種のポリカーボネートを含んでなるポリマー組成物。
【請求項３７】
成分（Ａ）のポリエステルが、２５℃で６０／４０重量比のフェノール／テトラクロロエタン中で測定された、０．４〜０．８ｄＬ／ｇのインヘレント粘度を有し、そして
（１）８０〜１００モル％のテレフタル酸残基及び０〜２０モル％のイソフタル酸残基を含む二酸残基並びに
（２）５５〜８０モル％の１，４−シクロヘキサンジメタノール残基及び２０〜４５モル％のエチレングリコール残基を含むジオール残基を含んでなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、請求項１６に於いて定義された少なくとも１種の塩（式中、Ｒ6＝Ｒ7＝Ｒ8＝Ｒ9＝Ｒ10＝メチルであり、Ｌ1はヘキサメチレンであり、そして（Ｒ3）（Ｒ4）Ｎ−は一団となって、モルホリノ基を表す）を含む請求項３６に記載の組成物。
【請求項３８】
成分（Ａ）のポリエステルが、２５℃で６０／４０重量比のフェノール／テトラクロロエタン中で測定された、０．４〜０．８ｄＬ／ｇのインヘレント粘度を有し、そして（１）７０〜８０モル％のテレフタル酸残基及び３０〜２０モル％のイソフタル酸残基からなる二酸残基並びに（２）９０〜１００モル％の１，４−シクロヘキサンジメタノール残基及び０〜１０モル％のエチレングリコール残基からなるジオール残基からなり（但し、二酸残基の合計は、１００モル％に等しく、そしてジオール残基の合計はまた、１００モル％に等しい）、そして成分（Ｂ）が、組成物の全重量基準で０．０５〜０．１５重量％の、請求項１６に於いて定義された少なくとも１種の塩（式中、Ｒ6＝Ｒ7＝Ｒ8＝Ｒ9＝Ｒ10＝メチルであり、Ｌ1はヘキサメチレンであり、そして（Ｒ3）（Ｒ4）Ｎ−は一団となって、モルホリノ基を表す）を含んでなる請求項３６に記載の組成物。
【請求項３９】
成分（Ａ）のポリエステルが、２５℃で６０／４０重量比のフェノール／テトラクロロエタン中で測定された、０．４〜０．８ｄＬ／ｇのインヘレント粘度を有し、そして
（１）９０〜１００モル％のテレフタル酸残基及び０〜１０モル％のイソフタル酸残基を含む二酸残基並びに
（２）９０〜１００モル％の１，４−シクロヘキサンジメタノール残基及び０〜１０モル％のエチレングリコール残基を含むジオール残基を含んでなる（但し、二酸残基の合計は、１００モル％に等しく、そしてジオール残基の合計はまた、１００モル％に等しい）請求項３６に記載の組成物。
【請求項４０】
式（２５）の紫外線吸収性化合物がＲ17＝Ｒ18＝Ｒ19＝Ｒ20＝水素及びＲ19＝−ＯＣ8Ｈ17によって定義される請求項３６、３７、３８及び３９の何れか１項に記載のポリマー組成物。
【請求項４１】
少なくとも１種の塩基性有機化合物が１，３，５−トリアジン−２，４，６−トリアミン、Ｎ，Ｎ’−１，２−エタン−ジイル−ビス［［［４，６−ビス−［ブチル−１，２，２，６，６−ペンタメチル−４−ピペリジニル）アミノ］−１，３，５−トリアジン−２−イル］アミノ］−３，１−プロパンジイル］］ビス［Ｎ，Ｎ″−ジブチルＮ，Ｎ″ビス−（１，２，２，６，６−ペンタメチル−４−ピペリジニル）−である請求項１又は２１に記載のポリマー組成物。
【請求項４２】
成分（Ａ）のポリエステルが、重量比６０／４０のフェノール／テトラクロロエタン中で２５℃において測定されたインヘレント粘度が０．４〜０．８ｄＬ／ｇであり、そして、
（１）テレフタル酸残基８０〜１００モル％及びイソフタル酸残基２０〜０モル％を含む二酸残基並びに
（２）１，４−シクロヘキサンジメタノール残基５５〜８０モル％及びエチレングリコール残基４５〜２０モル％を含むジオール残基を含んでなり、そして
成分（Ｂ）が組成物の全重量基準で０．０５〜０．１５重量％の請求項１で定義された少なくとも１種の塩であって酸性燐含有化合物中の燐原子の数の窒素含有塩基性有機化合物中の塩基性窒素原子の数に対する比が０．２５〜１．１である塩を含んでなる請求項４１に記載の組成物。
【請求項４３】
成分（Ａ）のポリエステルが、重量比６０／４０のフェノール／テトラクロロエタン中で２５℃において測定されたインヘレント粘度が０．４〜０．８ｄＬ／ｇであり、そして、
（１）テレフタル酸残基７０〜８０モル％及びイソフタル酸残基３０〜２０モル％を含む二酸残基並びに
（２）１，４−シクロヘキサンジメタノール残基９０〜１００モル％及びエチレングリコール残基１０〜０モル％を含むジオール残基を含んでなり、そして
成分（Ｂ）が組成物の全重量基準で０．０５〜０．１５重量％の請求項１で定義された少なくとも１種の塩であって酸性燐含有化合物中の燐原子の数の窒素含有塩基性有機化合物中の塩基性窒素原子の数に対する比が０．２５〜１．１である塩を含んでなる請求項４１に記載の組成物。
【請求項４４】
成分（Ａ）のポリエステルが、重量比６０／４０のフェノール／テトラクロロエタン中で２５℃において測定されたインヘレント粘度が０．４〜０．８ｄＬ／ｇであり、そして、
（１）少なくとも９０モル％の１，４−シクロヘキサンジカルボン酸残基を含む二酸残基並びに
（２）少なくとも９０モル％の１，４−シクロヘキサンジメタノール残基を含むジオール残基を含んでなり、そして
成分（Ｂ）が組成物の全重量基準で０．０５〜０．１５重量％の請求項１で定義された少なくとも１種の塩であって酸性燐含有化合物中の燐原子の数の窒素含有塩基性有機化合物中の塩基性窒素原子の数に対する比が０．２５〜１．１である塩を含んでなる請求項４１に記載の組成物。
【請求項４５】
（Ａ）重量比６０／４０のフェノール／テトラクロロエタン中で２５℃において測定されたインヘレント粘度が０．４〜１．２ｄＬ／ｇであり、そして、
（１）少なくとも５０モル％のテレフタル酸残基を含む二酸残基並びに
（２）少なくとも５０モル％のエチレングリコール残基、シクロヘキサンジメタノール残基又はそれらの混合物を含むジオール残基を含んでなり、そして１０〜２００ｐｐｍｗのＴｉ、Ｃｏ及びＭｎ残基の少なくとも１種を含む少なくとも１種のポリエステル、並びに
（Ｂ）組成物の全重量基準で０．０１〜０．２５重量％の少なくとも１種の塩であって、亜燐酸と請求項４１に記載の塩基性有機化合物との反応によって製造された塩
を含んでなるポリマー組成物。
【手続補正２】
【補正対象書類名】明細書
【補正対象項目名】００４４
【補正方法】変更
【補正の内容】
【００４４】
前記の式（２）、（３）、（７）、（８）、（９）、（１２）、（１３）、（１４）、（１５）、（１６）、（１７）、（１８）、（１９）及び（２０）を有するヒンダードアミン光安定剤は、好ましい塩基性化合物を表す。チマッソルブ９４４（チバ・スペシャルティー・ケミカルズ社、ＣＡＳ＃７１８７８−１９−８）、サイアソルブＵＶ−３５２９（サイテック・インダストリーズ社、ＣＡＳ＃１９３０９８−４０−７）、チマッソルブ１１９（チバ・スペシャルティー・ケミカルズ社、ＣＡＳ＃１０６９９０−４３−６）及びチヌービン７７０（チバ・スペシャルティー・ケミカルズ社、ＣＡＳ＃５２８２９−０７−９）並びにこれらの任意の均等物が、好ましい塩基性化合物の特別の例である。塩基性窒素化合物の更に好ましいグループは、前記の式（２）、（３）、（７）、（８）、（９）、（１２）、（１３）、（１４）、（１６）、（１７）、（１８）及び（１９）（式中、基Ｒ10は、水素又はＣ1〜Ｃ22アルキルである）並びに式（１５）（Ｒ15及びＲ16の少なくとも１個は、基Ａ（式中、基Ｒ10は、水素又はＣ1〜Ｃ22アルキルである）を表す）を有するヒンダードアミン光安定剤である。最も好ましいものは、分子量が約１０００よりも大きい高分子量ＨＡＬＳ、例えば、サイアソルブＵＶ−３５２９（サイテック・インダストリーズ社、ＣＡＳ＃１９３０９８−４０−７）である。最も好ましいＨＡＬＳは、前記の式（１２）（式中、Ｒ6＝Ｒ7＝Ｒ8＝Ｒ9＝Ｒ10＝メチルであり、（Ｒ3）（Ｒ4）Ｎ−は一団となって、モルホリノを表し、Ｌ1はＣ1〜Ｃ6アルキレンであり、そしてＺは１〜６である）に相当する。Ｃｈｉｍａｓｓｏｒｂ（チマッソルブ）１１９（登録商標）の構造はＪｏｕｒｎａｌ  ｏｆ  Ｍａｔｅｒｉａｌｓ  Ｓｃｉｅｎｃｅ  ３６（２００１）、４４２１に開示されている。Ｊｏｕｒｎａｌ  ｏｆ  Ｍａｔｅｒｉａｌｓ  Ｓｃｉｅｎｃｅ  ３６（２００１）、４４２０に開示されているように、Ｃｈｉｍａｓｓｏｒｂ  １１９（登録商標）の化学名は１，３，５−トリアジン−２，４，６−トリアミン、Ｎ，Ｎ’−１，２−エタン−ジイル−ビス［［［４，６−ビス−［ブチル−１，２，２，６，６−ペンタメチル−４−ピペリジニル）アミノ］−１，３，５−トリアジン−２−イル］アミノ］−３，１−プロパンジイル］］ビス［Ｎ，Ｎ″−ジブチルＮ，Ｎ″ビス−（１，２，２，６，６−ペンタメチル−４−ピペリジニル）−である。